【事件の表示】
　平成　３年特許願第３５４１３５号「再乳化性合成樹脂エマルジョン粉末組成物およびその製造方法」拒絶査定に対する審判事件〔平成　５年　６月　８日出願公開、特開平　５−１４０３２５、請求項の数（８）〕について、次のとおり審決する。
【結　論】
　原査定を取り消す。
　本願の発明は、特許すべきものとする。
【理　由】
１．出願の経緯
　本願は、平成３年１１月１９日の出願であって、その特許請求の範囲の請求項１〜８には、次のとおり記載されている。
「【請求項１】 （Ａ）水溶性高分子化合物を保護コロイドとして重合したビニル系水性合成樹脂エマルジョンおよび／または不飽和カルボン酸を共重合したビニル系水性合成樹脂エマルジョンであって噴霧乾燥することにより再乳化性粉末となるガラス転移点が２０℃以下のビニル系合成樹脂水性エマルジョン（固形分）５０〜９５重量部と（Ｂ）ガラス転移点が８０℃以上のビニル系合成樹脂水性エマルジョン（固形分）５０〜５重量部とを噴霧乾燥して得た再乳化性合成樹脂エマルジョン粉末組成物
【請求項２】 （Ｂ）ガラス転移点が８０℃以上のビニル系合成樹脂水性エマルジョンが噴霧乾燥することにより再乳化性粉末とならないビニル系合成樹脂水性エマルジョンである請求項１に記載された再乳化性合成樹脂エマルジョン粉末組成物
【請求項３】 （Ｂ）ガラス転移点が８０℃以上のビニル系合成樹脂エマルジョンが噴霧乾燥することにより再乳化性粉末となるビニル系合成樹脂エマルジョンである請求項１に記載された再乳化性合成樹脂エマルジョン粉末組成物
【請求項４】 （Ａ）水溶性高分子化合物を保護コロイドとして重合したビニル系水性合成樹脂エマルジョンおよび／または不飽和カルボン酸を共重合したビニル系水性合成樹脂エマルジョンであって噴霧乾燥することにより再乳化性粉末となるガラス転移点が２０℃以下のビニル系合成樹脂水性エマルジョン（固形分）５０〜９５重量部と（Ｂ）ガラス転移点が８０℃以上のビニル系合成樹脂水性エマルジョン（固形分）５０〜５重量部とを均一に混合し（Ｂ）のビニル樹脂粒子の温度をガラス転移点以下に保って噴霧乾燥することを特徴とする再乳化性合成樹脂エマルジョン粉末組成物の製造方法。
【請求項５】 （Ａ）水溶性高分子化合物を保護コロイドとして重合したビニル系水性合成樹脂エマルジョンおよび／または不飽和カルボン酸を共重合したビニル系水性合成樹脂エマルジョンであって噴霧乾燥することにより再乳化性粉末となるガラス転移点が２０℃以下のビニル系合成樹脂水性エマルジョン（固形分）５０〜９５重量部と（Ｂ）ガラス転移点が８０℃以上のビニル系合成樹脂水性エマルジョン（固形分）５０〜５重量部とを別々に噴霧し（Ｂ）のビニル樹脂粒子の温度をガラス転移点以下に保って同時に乾燥することを特徴とする再乳化性合成樹脂エマルジョン粉末組成物の製造方法。
【請求項６】 噴霧乾燥により浮游状態から堆積状態となった（Ｂ）のビニル樹脂粒子の乾燥粉末の温度を該樹脂粒子のガラス転移点以下に保った請求項４または５に記載された再乳化性合成樹脂エマルジョンの製造方法。
【請求項７】 （Ｂ）ガラス転移点が８０℃以上のビニル系合成樹脂水性エマルジョンが噴霧乾燥することにより再乳化性粉末とならないビニル系合成樹脂水性エマルジョンである４項又は５項に記載された再乳化性合成樹脂エマルジョン粉末組成物の製造方法。
【請求項８】 （Ｂ）ガラス転移点が８０℃以上のビニル系合成樹脂水性エマルジョンが噴霧乾燥することにより再乳化性粉末となるビニル系合成樹脂水性エマルジョンである４項又は５項に記載された再乳化性合成樹脂エマルジョン粉末組成物の製造方法。」
２．原査定の拒絶の理由
　原査定の拒絶の理由は、
「この出願は、明細書の記載が下記の点で、特許法第３６条第４項に規定する要件を満たしていない。
　　　記
　実施例１〜４のそれぞれにおいて使用されている２つの水性エマルジョンの入手方法が不明であるから、当業者が容易に実施例１〜４の実施をすることができない（これらの水性エマルジョンの商品名又は製造方法を明らかにされたい）。」というものである。
３．当審の判断
　本願明細書の実施例には、次のとおり記載されている。
「【実施例】以下、実施例を挙げて本願発明を説明する。
【００２５】実施例１
　ポリビニルアルコールを保護コロイドとしてエマルジョン固形分中に１０重量％含有するエチレン−酢酸ビニル共重合体（ガラス転移点０℃）水性エマルジョン（固形分濃度５０重量％：粒子径１μｍ）　　　１００重量部
　界面活性剤を乳化剤としたスチレン−メタクリル酸メチル共重合体（ガラス転移点１０３℃）水性エマルジョン（固形分濃度５０重量％：粒子径０．１μｍ）　　２０重量部
　水　　　１００重量部
を均一に混合して、噴霧乾燥雰囲気温度１００℃、堆積樹脂粒子温度６０℃の条件で噴霧乾燥して再乳化性合成樹脂エマルジョン粉末組成物を得た。
【００２６】実施例２
　ポリビニルアルコールを保護コロイドとしてエマルジョン固形分中に１０重量％含有するエチレン−酢酸ビニル共重合体（ガラス転移点は０℃）水性エマルジョン（固形分濃度５０重量％：粒子径１μｍ）を３０重量％に水で希釈した（Ａ）ポリビニルアルコールを保護コロイドとしてエマルジョン固形分中に１０重量％含有するメタクリル酸メチル−メタクリル酸エチル共重合体（ガラス転移点は９０℃）水性エマルジョン（固形分濃度４０重量％：粒子径０．３μｍ）を水で希釈した液（Ｂ）
　（Ａ）と（Ｂ）とを別々のノズルから（Ａ）：（Ｂ）＝２：１の割合で噴霧し噴霧乾燥雰囲気温度１００℃、堆積樹脂粒子温度６０℃の条件で同時乾燥して再乳化性合成樹脂エマルジョン粉末組成物を得た。
【００２７】実施例３
　ポリビニルアルコールを保護コロイドとしてエマルジョン固形分中に１０重量％含有する酢酸ビニル−バーサティク酸ビニル共重合体（ガラス転移点は１０℃）水性エマルジョン（固形分濃度５０重量％：粒子径１μｍ）を３０重量％で希釈した液（Ａ）界面活性剤を乳化剤とした内部架橋アクリル系共重合体（ガラス転移点は共重合体が軟化しないため測定不能）水性エマルジョン（固形分濃度５０重量％：粒子径０．１μｍ）を３０重量％に水で希釈した液（Ｂ）
　（Ａ）と（Ｂ）とを別々のノズルから（Ａ）：（Ｂ）＝２：１の割合で噴霧し噴霧乾燥雰囲気温度１００℃、堆積樹脂粒子温度６０℃の条件で同時乾燥して再乳化性合成樹脂エマルジョン粉末組成物を得た。
【００２８】実施例４
　ポリビニルアルコールを保護コロイドとしてエマルジョン固形分中に１０重量％含有するアクリル酸ブチル−メタクリル酸メチル共重合体（ガラス転移点は−１０℃）水性エマルジョン（固形分濃度５０重量％；粒子径０．５μｍ）を３０重量％に水で希釈した液（Ａ）ポリビニルアルコールを保護コロイドとしてエマルジョン固形分中に１０重量％含有するメタクリル酸メチル−メタクリル酸エチル共重合体（ガラス転移点は９０℃）水性エマルジョン（固形分濃度４０重量％：粒子径０．３μｍ）を水で希釈した液（Ｂ）
（Ａ）と（Ｂ）とを別々のノズルから（Ａ）：（Ｂ）＝５：４の割合で噴霧し噴霧乾燥雰囲気温度１００℃、堆積樹脂粒子温度６０℃の条件で同時乾燥して再乳化性合成樹脂エマルジョン粉末組成物を得た。」（公報５頁８欄９行〜３２行）
　上記実施例１〜４をみると、実施例１においては、少なくとも、ポリビニルアルコールを保護コロイドとしてエマルジョン固形分中に１０重量％含有するエチレン−酢酸ビニル共重合体（ガラス転移点０℃）水性エマルジョン（固形分濃度５０重量％：粒子径１μｍ）が明確に示されており、また、界面活性剤を乳化剤としたスチレン−メタクリル酸メチル共重合体（ガラス転移点１０３℃）水性エマルジョン（固形分濃度５０重量％：粒子径０．１μｍ）が明確に示されている。また、実施例２においても、エマルジョン固形分中に１０重量％含有するエチレン−酢酸ビニル共重合体（ガラス転移点は０℃）水性エマルジョン（固形分濃度５０重量％：粒子径１μｍ）を３０重量％に水で希釈した（Ａ）が示され、ポリビニルアルコールを保護コロイドとしてエマルジョン固形分中に１０重量％含有するメタクリル酸メチル−メタクリル酸エチル共重合体（ガラス転移点は９０℃）水性エマルジョン（固形分濃度４０重量％：粒子径０．３μｍ）を水で希釈した液（Ｂ）が示され、さらに、実施例３には、エマルジョン固形分中に１０重量％含有する酢酸ビニル−バーサティク酸ビニル共重合体（ガラス転移点は１０℃）水性エマルジョン（固形分濃度５０重量％：粒子径１μｍ）を３０重量％で希釈した液（Ａ）が示され、内部架橋アクリル系共重合体（ガラス転移点は共重合体が軟化しないため測定不能）水性エマルジョン（固形分濃度５０重量％：粒子径０．１μｍ）を３０重量％に水で希釈した液（Ｂ）が示され、さらに、実施例４には、エマルジョン固形分中に１０重量％含有するアクリル酸ブチル−メタクリル酸メチル共重合体（ガラス転移点は−１０℃）水性エマルジョン（固形分濃度５０重量％；粒子径０．５μｍ）を３０重量％に水で希釈した液（Ａ）が示され、エマルジョン固形分中に１０重量％含有するメタクリル酸メチル−メタクリル酸エチル共重合体（ガラス転移点は９０℃）水性エマルジョン（固形分濃度４０重量％：粒子径０．３μｍ）を水で希釈した液（Ｂ）が示されている。
　そして、前記実施例１〜４に示されたエチレン−酢酸ビニル共重合体水性エマルジョン、スチレン−メタクリル酸メチル共重合体水性エマルジョン、メタクリル酸メチル−メタクリル酸エチル共重合体水性エマルジョン、酢酸ビニル−バーサティク酸ビニル共重合体水性エマルジョン、アクリル系共重合体水性エマルジョン、アクリル酸ブチル−メタクリル酸メチル共重合体水性エマルジョンは良く知られている共重合体の一つであり、その製造方法も例えば、新高分子文庫１８酢酸ビニル樹脂エマルジョン（株）高分子刊行会１９８０年７月２５日発行第２０〜２３頁、４５〜４６頁、１２０〜１２１頁、特開昭５６−９２５７号公報、特公昭５０−３７９９号公報、特公昭５２−２８８２３号公報、特開昭６１−２２５２６６号公報等に示されているとおり、極普通に製造できる重合体物質であるといえ、それらのガラス転移温度についても、各単量体からなる重合体のガラス転移温度から格別困難なく設定できるものといえる。
　そうすると、それぞれの実施例には、本願発明のビニル系水性合成樹脂エマルジョンの具体例がそれぞれ記載され、また、その製造方法についても格別困難とまではいえないから、実施例１〜４において、水性エマルジョンの商品名又は製造方法が明らかにされていないとしても、これをもって、当業者が容易に本願発明を実施することができないということはできず、本願明細書の記載が特許法第３６条第４項に規定する要件を満たしていないとすることはできない。
４．むすび
　以上のとおりであるから、本願は、特許法第３６条第４項に規定する要件を満たしていないとした原査定の判断は妥当ではない。
　また、他に本願を拒絶すべき理由を発見しない。
　よって、結論のとおり審決する。